СПОСОБ И УСТРОЙСТВО ДЛЯ ИЗГОТОВЛЕНИЯ ЧЕРЕПИЦЫ

1. Способ изготовления черепицы посредством выстреливающего устройства и стержневого ящика, имеющего формодержатель, отличающийся тем, что включает в себя следующие этапы:
а) по меньшей мере, два компонента, из которых одним компонентом является вода, а другим - цемент, загружают в смеситель (14) и смешивают в свежий бетон;
б) свежий бетон посредством сжатого воздуха заполняют в стержневой ящик (17, 29, 56, 330, 400) через его входное отверстие;
в) воздух из стержневого ящика (17, 29, 56, 330, 400) удаляют посредством, по меньшей мере, одного, расположенного на формодержателе (233, 333, 403) ситового сопла (293, 294, 323, 324, 376, 377, 378);
г) образовавшуюся в стержневом ящике (17, 29, 56, 330, 400) черепицу извлекают из него и подают к режущему устройству (171, 172), где отрезают ее выступающие части.
2. Способ по п.1, отличающийся тем, что черепица (26, 33, 295, 334, 404) представляет собой вспомогательную черепицу.
3. Способ по п.1, отличающийся тем, что песок, воду, цемент, пигменты и добавки дозируют и подают в смеситель (14).
4. Способ по п.3, отличающийся тем, что в смеситель подают 45-75 мас.% песка (тип 0/3), 0-24 мас.% песка (тип 0,5/2), 0-30 мас.% кварцевого песка (тип L 55), 18-25 мас.% цемента (тип CEM II 52,5), 0,2-1,4 мас.% добавки (тип FK 61), 0,2-0,8 мас.% добавки (тип BWA 22) и 0,3-1,0 мас.% краски (цвет «гранит»).
5. Способ по п.4, отличающийся тем, что в смеситель подают 54,13 мас.% песка (тип 0/3), 11,4 мас.% песка (тип 0,5/2), 5,7 мас.% кварцевого песка (тип L 55), 20,89 мас.% цемента (тип CEM II 52,5), 0,47 мас.% добавки (тип FK 61), 0,38 мас.% добавки (тип BWA 22) и 0,5 мас.% краски (цвет «гранит»).
6. Способ по одному из пп.3-5, отличающийся тем, что в смеситель (14) подают сначала твердые вещества, а с запуском процесса смешивания - жидкие компоненты.
5
5
5
7. Способ по п.1, отличающийся тем, что давление сжатого воздуха составляет, по меньшей мере, 4·10 Па, предпочтительно 6·10-10·10 Па.
8. Способ по п.1, отличающийся тем, что сжатым воздухом воздействуют на стержневой ящик 1-5 с.
9. Способ по п.1, отличающийся тем, что перед сборкой стержневого ящика (17, 29, 56, 330, 400) на его нижнюю половину (18, 24, 331, 401) и верхнюю половину (19, 25, 332, 402), а также на формодержатель (233, 333, 403) наносят разделительное средство.
10. Способ по п.1, отличающийся тем, что воздух удаляют через, по меньшей мере, одно, расположенное на стержневом ящике (17, 29, 56, 330, 400) ситовое сопло (287, 349).
11. Способ по п.1, отличающийся тем, что черепицу (26, 33, 295, 334, 404) в процессе резания подвергают дополнительному уплотнению.
12. Способ по п.1, отличающийся тем, что черепицу (26, 33, 295, 334, 404) после процесса резания снабжают внешним слоем.
13. Способ по п.12, отличающийся тем, что черепицу (26, 33, 295, 334, 404) покрывают слоем краски.
14. Способ по п.12 или 13, отличающийся тем, что черепицу (26, 33, 295, 334, 404) после покрытия краской подвергают отверждению в сушильной камере, по меньшей мере, при 40°С и влажности воздуха, по меньшей мере, 65%.
15. Способ по п.14, отличающийся тем, что черепицу (26, 33, 295, 334, 404) выдерживают в сушильной камере 6-10 ч.
16. Устройство для изготовления черепицы, причем оно содержит выстреливающее устройство и снабженный формодержателем стержневой ящик, отличающееся тем, что:
а) предусмотрен смеситель (14) для приготовления свежего бетона, причем этот свежий бетон содержит, по меньшей мере, компоненты воду и цемент;
б) стержневой ящик (17, 29, 56, 330, 400) имеет входное отверстие;
в) предусмотрено режущее устройство (171, 172), выполненное с возможностью отрезания выступающих частей черепицы (26, 33, 295, 334, 404).